(57)【特許請求の範囲】
【請求項１】
レモンをポリプロピレンまたはポリエチレン樹脂フィルムで包装した包装体であって、前記ポリプロピレンまたはポリエチレン樹脂フィルムの水蒸気透過度が２〜２０ｇ／ｍ２・日（４０℃、９０ＲＨ）であり、前記レモンは包装袋に１個入りの包装体であり、合成樹脂フィルムに微細孔があり、レモン１００ｇあたりの包装体の開口面積が３．１×１０−３〜８．５×１０−２ｍｍ２であり、前記包装体のレモン１００ｇあたりの酸素透過速度が１６０〜４２００ｃｃ／１００ｇ・日・ａｔｍであり、前記レモンは、前記レモンの収穫時の質量に対して４〜１０％質量を減少させた後前記包装体で包装されていることを特徴とするレモン入り包装体。
【請求項２】
請求項１に記載のレモン入り包装体を用いて保存されたことを特徴とするレモンの保存方法。
【発明の詳細な説明】
【技術分野】
【０００１】
本発明は、柑橘類入り包装体に関するものである。
【背景技術】
【０００２】
柑橘類は、収穫後に出荷調整や柑橘類に含まれる酸を減らすことを目的に１ヶ月以上の長期間に渡って貯蔵されることがある。この間に、腐敗、しおれ、カビの発生などの現象が生じ、貯蔵中の柑橘類の劣化が進んで、ジュースなど加工品用やさらには廃棄となるものが多く、歩留まりの向上が求められている。また、４ケ月以上の出荷時期の延長が求められている柑橘類があるもののこれといった有効な手段が無いのが現状である。
【０００３】
柑橘類の鮮度保持に関しては、特開２００４−２０８５５８号公報があり、当該公報の特許請求の範囲に柑橘類を天然イソチオシアン酸アリルオイル含有製剤と併存させて、イソチオシアン酸アリル空間濃度として１〜５０ｍｇ／Ｌの条件下で保存することを特徴とする青果物の鮮度保持方法が記載されている。これによって、防黴作用効果が発揮され、柑橘類の不良率を低減できるとされている。しかし、この方法では、薬品を用いること、薬品が揮発性で取り扱い難いこと、使用条件が難しいこと、薬品の臭いが果実にしみ込む可能性があるなどの問題がある。
【０００４】
特開平１０−２４３７６７号公報では、１０〜３５℃の温度条件でスダチ１ｇｒあたりの酸素透過量が３．６〜３５ｃｃ／２４ｈ・ａｔｍ、二酸化炭素透過量３．６〜３９．４ｃｃ／２４ｈ・ａｔｍであり、水蒸気透過率が４０ｇｒ／２４ｈ・ｍ2（ＪＩＳ  Ｚ０２０８，４０℃，９０％ＲＨ、０．１ｍｍ）以下の特性を有するプラスチックフィルムでスダチを密封包装するスダチの鮮度保持包装体について記載されている。貯蔵中に生じる腐敗の防止方法として包装体内を適度なガス組成にすることが記され、当該公報の実施例では１４日間の保存の結果が記載されているが、それ以上の柑橘類を長期に保存する点については何ら記載されていない。
【特許文献１】特開２００４−２０８５５８号公報
【特許文献２】特開平１０−２４３７６７号公報
【発明の開示】
【発明が解決しようとする課題】
【０００５】
本発明は、薬品を用いることなく、柑橘類の腐れ等の障害を減らし、歩留まりの向上又は出荷期間の延長が可能となる柑橘類を長期貯蔵できる包装体を提供することにある。
【課題を解決するための手段】
【０００６】
柑橘類を合成樹脂フィルムで包装した包装体であって、前記包装体の柑橘類１００ｇあたりの酸素透過速度が１３０〜７０００ｃｃ／１００ｇ・日・ａｔｍであり、前記柑橘類は、前記柑橘類の収穫時の質量に対して２〜１３％質量を減少させた後前記包装体で包装されている柑橘類入り包装体である。
更に好ましい形態としては、前記合成樹脂フィルムの水蒸気透過度が２〜３０ｇ／ｍ2・日（４０℃、９０ＲＨ）である柑橘類入り包装体であり、合成樹脂フィルムに微細孔があり、柑橘類１００ｇあたりの包装体の開口面積が３．１×１０-3〜８．５×１０-2ｍｍ2であり、柑橘類が１個入りである柑橘類入り包装体である。
また、前記に記載の柑橘類入り包装体を用いて保存された柑橘類の保存方法である。
【発明の効果】
【０００７】
本発明の方法に従うと、貯蔵中に於ける柑橘類の腐敗等を減らすことができ、柑橘類の歩留まりを向上させることができ、従って、従来よりも長期に亘る柑橘類の貯蔵が可能となるため柑橘類の出荷調整が可能となり、通常流通できなかった時期に柑橘類を供給することが可能となる。また、流通・市場における留置期間を長くできるため、流通・市場における柑橘類の腐敗等を減らすことができる。
【発明を実施するための最良の形態】
【０００８】
本発明は、柑橘類の包装体に関するものである。柑橘類の種類としては、特に限定されず、本発明を適用することができるが、例えば、不知火、ポンカン、清見柑、レモン、ライム、河内晩柑、甘夏、八朔、ブンタン、ニューサマーオレンジ、はるみ、せとか、ネーブル、カラーマンダリン、イヨカン、温州ミカンなどが挙げられる。本発明は、これらの内、不知火、カラーマンダリン、甘夏などの中晩生柑橘類やレモン、ライムなどの香酸柑橘類に好ましく用いることができる。
本発明は、これら柑橘類を、１ヶ月間以上の長期にわたって保存する際に特に有効である。特にこれらの中で中晩生柑橘類や香酸柑橘類は、減酸や出荷調整のために長期貯蔵されることが望まれ、貯蔵時の歩留まり向上が求められている。
【０００９】
これら柑橘類は、収穫後に、収穫時の柑橘類の質量に対して２〜１３％の質量を減少させてから柑橘類を包装することが好ましい。収穫時の柑橘類の質量に対して２〜１３％の質量を減少させてから柑橘類を包装することにより、柑橘類に発生する腐敗、ヤケ（果皮が褐色になって陥没する症状）、カビの発生をより抑制しやすくなる。質量減少が２％未満では、腐敗、カビ発生の抑制効果が少なくなり、１３％を越えると、果実のしおれが目だって商品性がなくなってしまう可能性がある。好ましくは、収穫時の柑橘類の質量に対して３〜１０％の質量を減少させことであり、より好ましくは５〜９％である。
【００１０】
柑橘類は、通常、収穫した後その日の内に農家の納屋、倉庫、出荷場などで一旦保存され、その後、出荷スケジュールに合わせて包装、梱包するのための作業場等へ運ばれることが多い。本発明における質量の減少は、柑橘類を収穫後、納屋、倉庫、集荷場などに一旦保存させた時からの質量を測定し、所定の質量減少となった時点で当該柑橘類の包装を行うことにより、柑橘類の長期の保存に適していることを見出したことにある。
【００１１】
収穫時の柑橘類の質量に対して２〜１３％の質量を減少させる方法としては、特に限定されないが、例えば無包装のまま１０〜２０ｋｇ程度の柑橘類をコンテナに入れて風通しの良い倉庫等で常温保存する方法があり、一定の温度、又は一定の温度と湿度に調整可能な倉庫内で保存する方法がある。その期間としては、概略、５〜４０日程度の保存が目安であるが、年度、産地、収穫時期、品種、保存条件などによって違いがあるため、抜き取りでいくつかの果実の質量変化を測定して確認することが好ましい。保存は、冷蔵庫内でも良いが、あまり湿度が高いと時間がかかるので、この場合は、過湿しないで保存することが好ましい。
【００１２】
これらの柑橘類は、所定の質量減少に達すると、合成樹脂フィルムよりなる包装袋にて包装され柑橘類の包装体となる。柑橘類を包装袋に入れた後、包装袋の開口部を閉じる。包装袋の開口部を閉じる方法としては、例えば、ヒートシール、カシメ、バックシール、輪ゴム、結束帯、糊付け、テープ止め、開口部を束ねて折り返すか束ねた後に束ねた開口部をひねって折り返し、さらに果実の自重や隣接する果実と接触させる等によって開口部を押さえつける方法などが用いられるがこの限りではない。
【００１３】
これら柑橘類の包装体は、包装袋に１〜３個程度の少数の柑橘類で包装されることが好ましく、１個のみ入っていることがより好ましい。
柑橘類は、収穫時や栽培時の傷、病原菌の付着などによって、ある程度の個体で腐敗やカビが生じるのは避けられない。例えば、大きな袋に大量の柑橘類を入れた場合、１個にこのような症状が発生すると、周囲の個体へ伝染してしまうことがある。また、傷み始めた果実は、植物ホルモンの一種であるエチレンを生成するが、これが他の果実のヘタの枯れ、へたの脱落などを誘発する。これらを防止するには、１個ずつ包装することが好ましい。
【００１４】
包装体に用いられる包装袋の合成樹脂フィルムの材質としては、特に限定されないが、例えば、ポリプロピレン、ポリエチレンテレフタレート、ポリエチレン、ナイロン、ポリスチレン、ポリ乳酸など合成樹脂製のフィルムが用いられる。これらのフィルムの内、いずれかの素材を単独あるいは複数積層して用いればよい。また、これらは延伸してあってもよく、防曇加工や印刷が施してあっても良い。これらの内、延伸ポリプロピレン（ＯＰＰ）、未延伸ポリプロピレン（ＣＰＰ）、高密度ポリエチレン（ＨＤＰＥ）、低密度ポリエチレン（ＬＤＰＥ）及び線状低密度ポリエチレン（ＬＬＤＰＥ）は、低価格であり、程よい保湿性を有することからより好ましい。
【００１５】
これら合成樹脂フィルムの厚みは、経済的には６０μｍ以下が好ましく、強度的に１０μｍ以上が好ましい。より好ましくは、２０μｍ以上４５μｍ以下である。さらに好ましくは、２５〜４０μｍである。
【００１６】
本発明の包装体において用いる合成樹脂フィルムの水蒸気透過度は、２〜３０ｇ／ｍ2・日（４０℃、９０ＲＨ）であることが好ましい。水蒸気透過度が２ｇ／ｍ2・日（４０℃、９０ＲＨ）未満であると、包装体内の結露が多くなり、ヤケなどの劣化が生じやすくなり、３０ｇ／ｍ2・日（４０℃、９０ＲＨ）を越えると、保存時に柑橘類にしおれが生じる可能性がある。更に好ましくは、２〜２０ｇ／ｍ2・日（４０℃、９０ＲＨ）である。
【００１７】
本発明の包装体において、２３℃における柑橘類１００ｇあたりの包装体の酸素透過速度は、１３０ｃｃ／１００ｇ・ｄａｙ・ａｔｍ以上、７０００ｃｃ／１００ｇ・ｄａｙ・ａｔｍ以下である。酸素透過速度が１３０ｃｃ／１００ｇ・ｄａｙ・ａｔｍ未満では、酸欠や炭酸ガス障害による果皮の腐敗や異臭が生じ、７０００ｃｃ／１００ｇ・ｄａｙ・ａｔｍを越えるとヘタ枯れ、腐敗などが多くなる。より好ましくは、柑橘類１００ｇあたりの包装体の酸素透過速度は、１６０ｃｃ／１００ｇ・ｄａｙ・ａｔｍ以上、４２００ｃｃ／１００ｇ・ｄａｙ・ａｔｍ以下である。
【００１８】
本発明に用いられる合成樹脂フィルム自身も酸素を透過するが、包装体の酸素透過速度を調節するために、合成樹脂フィルムに、傷、クラック（裂け目）、平均孔径が１０〜１００μｍの微細孔、長さ１ｍｍ以上８ｍｍ以下の切れ込みなどの加工を施すことが好ましい。微細孔は、小さすぎると孔の数が多数必要であり、大きすぎると、孔１個あたりの酸素透過速度が大きすぎて、包装体の酸素透過速度の調節が難しくなる可能性があり、平均孔径が１０〜１００μｍの微細孔が好ましい。
傷とクラックは、包装体の見栄えを考慮すると１個あたりの大きさが１００μｍ以下であることが好ましい。切れ込みは、１個当たりの長さが８ｍｍを超えると１袋あたりの切れ込み数が少なくなり、包装体の酸素透過速度及び二酸化炭素透過速度を調節する精度が悪くなる可能性があるので８ｍｍ以下が好ましい。さらに好ましくは、切れ込みは１ｍｍ以上５ｍｍ以下の切れ込みである。酸素透過速度を制御しやすい点より微細孔が好ましい。
【００１９】
合成樹脂フィルムの酸素透過速度の測定方法は下記の方法による。
（１）袋の準備
酸素透過量を測定するフィルムで袋を作成する。この際、フィルム以外から酸素が漏れ出さないように、ヒートシールで袋を作成して密封する。測定する袋のサイズは、袋の内表面積を０．０６ｍ2以上とする。なお、以下の全ての作業は、大気中で行う。
（２）窒素ガスの封入
ヒートシール等で袋を密封した後、アスピレーター等を用いて袋を脱気する。脱気は、袋の両面が貼りつくまで行う。次に、この袋に白硬注射筒を用いて窒素ガス（純度９９．９％以上）を充填する。ガスの注入量は、袋サイズによるが、フィルムにテンションがかからない範囲で極力多く入れ、注射筒の目盛りを用いて測定する。なお、ガスの脱気、注入は、注射針を袋に突き刺して行う。針を刺す際は、フィルムに両面テープを貼り、この上からポリプロピレンフィルム製の粘着テープ（以下「ＰＰテープ」という）を貼り付ける。また、針を抜いた後は、速やかにＰＰテープで針孔を塞ぐ。袋に貼るテープは、４．５ｃｍ2以下の面積に収まるようにする。また、微細孔フィルムの場合は、微細孔を塞がないように注意する。
【００２０】
（３）初期酸素濃度測定
窒素ガス充填直後（ｔ＝０）の袋内の初期酸素濃度（Ｃ0）を測定する。袋内のガスをサンプリングし、ガスクロマトグラフィー（ＴＣＤ）で袋内の初期酸素濃度（Ｃ0）を求める。Ｃ0は０．２％以下であり、これを超える場合は、作業をやり直す。
酸素濃度測定のためのサンプリングガスは、１０ｃｃ以下とする。ガスクロマトグラフィーに注入する場合は、１ｃｃ程度を注入する。
（４）袋の保存
初期酸素濃度を測定した袋は、２３℃、６０％ＲＨ（恒温恒湿庫）で保存する。このとき、袋の上に物が載ったり、恒温恒湿庫のファンの風が直撃したりしないように静置する。
【００２１】
（５）保存中の袋内酸素濃度の測定及び酸素透過量の計算
袋内酸素濃度の測定は、窒素ガス充填直後と３時間以上経過後に酸素濃度が１％以上７％以下の範囲内で２点以上の合計３点以上測定し、経過時間ｔ（ｈｒ）と袋内酸素濃度間に比例関係(相関係数が０．９８以上)が成り立つ必要がある。相関係数が成り立たない場合は再試験を行う。
フィルムの酸素透過量が大きすぎて袋内酸素濃度の上昇が速すぎ、この条件をクリアできない場合は、フィルムの一部を酸素透過量が測定しているフィルムより小さく既知である同じ材質のフィルムと張り合わせて袋を作成して同様に行えばよい。この際、袋の表面積は既知である別のフィルムと貼り合わせた部分は除き、求められた酸素透過量より既知のフィルム部分の酸素透過量を差し引いたものが測定フィルムの酸素透過量となる。
酸素透過量は、経過時間が長いほうの値を用いて式１を計算する。
Ｆ＝１．１４３×（Ｃt−Ｃ0）×Ｖ／ｔ／ｓ  （式１）
但し、Ｆ  ：  酸素透過量（ｃｃ／ｍ2・ｄａｙ・ａｔｍ）
Ｃt ：  窒素ガス充填後ｔ時間後における袋内酸素濃度（％）
Ｃ0 ：  窒素ガス充填直後の袋内酸素濃度（％）
Ｖ  ：  充填した窒素ガスの量（ｃｃ）
ｔ  ：  ガス充填時からの経過時間（ｈｒ）
ｓ  ：  袋の表面積（ｍ2）
【００２２】
合成樹脂フィルムの水蒸気透過度は、透湿カップ法（ＪＩＳ  Ｚ０２０８）で測定した。
【００２３】
微細孔の開口面積は、柑橘類１００ｇあたり３．１×１０-3〜８．５×１０-2ｍｍ2であることが好ましい。開口面積が３．１×１０-3ｍｍ2未満では、柑橘類に腐敗、異味、異臭が生じやすく、８．５×１０-2ｍｍ2より大きいと鮮度保持効果が弱くなる可能性がある。より好ましくは、開口面積は柑橘類１００ｇあたり４．３×１０-3〜８．５×１０-2ｍｍ2である。微細孔は、包装体あたり２個以上設けることが好ましい。
【００２４】
柑橘類を長期保存する場合の保存温度は、５℃以上１５℃以下であることが好ましい。５℃未満では低温障害によって果皮にピッティング（果皮が褐変して凹んだ状態）を生じる可能性があり、１５℃を越えると、ヘタ枯れ、腐敗やカビの発生などの劣化が生じる可能性がある。さらに好ましくは、５℃以上１２℃以下である。
【００２５】
本発明を用いることにより、柑橘類は１ケ月以上の長期保存することができ、低温での温度管理と併用することで、最長で６ケ月以上の長期保存も可能であり、そのような柑橘類として、例えば、レモンがある。当然のことながら、柑橘類は、出荷調整など目的として長期保存されるものであるから、市場の状況を見て適宜保存を終了し、出荷しても良い。この場合、柑橘類の個々の包装体は、例えば、適当なダンボール箱にて複数個包装され、市場へ出荷される。
【００２６】
以下実施例で本発明を説明する。なお、本発明はこの実施例に限定されるものではない。
《実施例１》
厚さ３０μｍの防曇加工を施した二軸延伸ポリプロピレン（ＯＰＰ）フィルム（水蒸気透過度５ｇ／ｍ2・日（４０℃、９０％ＲＨ））で内寸１３０×１７０ｍｍの袋を作製した。袋には、開口面積３．４×１０-3ｍｍ2の孔３個をあけた。この袋に、収穫後に無包装で常温保存して質量を９％減少させた国産レモン１個（包装時重量、平均１３５ｇ）を入れて、開口部をヒートシールで密封した。なお、サンプル数は５０袋である。
このとき、包装体の２３℃におけるレモン１００ｇあたりの酸素透過速度は、３３７ｃｃ／１００ｇ・ｄａｙ・ａｔｍであり、レモン１００ｇあたりの開口面積は、７．６×１０-3ｍｍ2／１００ｇである。
このレモンの包装体を８℃で１８７日間保存（１０月下旬から開始）してレモンの品質を評価したところ、しおれ、腐敗などが軽減されて、不良率（販売できない果実の率）７％と、十分に商業ベースで実用可能なレベルを維持していた。
《実施例２》
厚さ３０μｍの防曇加工を施した二軸延伸ポリプロピレン（ＯＰＰ）フィルム（水蒸気透過度５ｇ／ｍ2・日（４０℃、９０％ＲＨ））で内寸１３０×１７０ｍｍの袋を作製した。袋には、開口面積４．３×１０-3ｍｍ2の孔５個をあけた。この袋に、収穫後に無包装で常温保存して質量を４％減少させた国産レモン１個（包装時重量、平均１３６ｇ）を入れて、開口部をヒートシールで密封した。なお、サンプル数は５０袋である。
このとき、包装体の２３℃におけるレモン１００ｇあたりの酸素透過速度は、６５７ｃｃ／１００ｇ・ｄａｙ・ａｔｍであり、レモン１００ｇあたりの開口面積は、１．６×１０-2ｍｍ2／１００ｇである。
このレモンの包装体を８℃で１８７日間保存（１０月下旬から開始）してレモンの品質を評価したところ、しおれ、腐敗などが軽減されて、不良率（販売できない果実の率）８％と、十分に商業ベースで実用可能なレベルを維持していた。
《実施例３》
厚さ３０μｍの防曇加工を施した二軸延伸ポリプロピレン（ＯＰＰ）フィルム（水蒸気透過度５ｇ／ｍ2・日（４０℃、９０％ＲＨ））で内寸１３０×１７０ｍｍの袋を作製した。袋には、開口面積３．４×１０-3ｍｍ2の孔３個をあけた。この袋に、収穫後に無包装で常温保存して質量を９％減少させた国産レモン１個（包装時重量、平均１３７ｇ）を入れて、開口部をヒートシールで密封した。なお、サンプル数は５０袋である。
このとき、包装体の２３℃におけるレモン１００ｇあたりの酸素透過速度は、３３２ｃｃ／１００ｇ・ｄａｙ・ａｔｍであり、レモン１００ｇあたりの開口面積は、７．５×１０-3ｍｍ2／１００ｇである。
このレモンの包装体を常温で１５３日間保存（１０月下旬から開始）してレモンの品質を評価したところ、しおれ、腐敗などが軽減されて、不良率（販売できない果実の率）４％と、十分に商業ベースで実用可能なレベルを維持していた。
【００２７】
《実施例４》
厚さ２５μｍの線状低密度ポリエチレン（ＬＬＤＰＥ）フィルム（水蒸気透過度１６ｇ／ｍ2・日（４０℃、９０％ＲＨ））で内寸１５０×２００ｍｍの袋を作製した。袋には、開口面積５．１×１０-3ｍｍ2の孔２６個をあけた。この袋に、収穫後に無包装で常温保存して質量を４％減少させた国産カラーマンダリン１個（包装時重量、平均１６６ｇ）を入れて、開口部をヒートシールで密封した。なお、サンプル数は４４袋である。
このとき、包装体の２３℃におけるカラーマンダリン１００ｇあたりの酸素透過速度は、３９７９ｃｃ／１００ｇ・ｄａｙ・ａｔｍであり、カラーマンダリン１００ｇあたりの開口面積は、８．１×１０-2ｍｍ2／１００ｇである。
このカラーマンダリンの包装体を常温で３０日間保存（４月中旬から開始）してカラーマンダリンの品質を評価したところ、しおれ、腐敗などが軽減されて、不良率（販売できない果実の率）４％と、十分に商業ベースで実用可能なレベルを維持していた。
《実施例５》
厚さ２５μｍの線状低密度ポリエチレン（ＬＬＤＰＥ）フィルム（水蒸気透過度１６ｇ／ｍ2・日（４０℃、９０％ＲＨ））で内寸２００×２００ｍｍの袋を作製した。袋には、開口面積４．５×１０-3ｍｍ2の孔７個をあけた。この袋に、収穫後に無包装で常温保存して質量を５％減少させた国産の不知火１個（包装時重量、平均２７３ｇ）を入れて、開口部をヒートシールで密封した。なお、サンプル数は４９袋である。
このとき、包装体の２３℃における不知火１００ｇあたりの酸素透過速度は、７１１ｃｃ／１００ｇ・ｄａｙ・ａｔｍであり、不知火１００ｇあたりの開口面積は、１．２×１０-2ｍｍ2／１００ｇである。
この不知火包装体を８℃で８０日間保存（３月中旬から開始）して不知火の品質を評価したところ、腐敗、カビなどが軽減されて、不良率（販売できない果実の率）９％と、十分に商業ベースで実用可能なレベルを維持していた。
【００２８】
《比較例１》
収穫後すぐの国産レモン１個（包装時重量、平均１３７ｇ）を入れた以外は、実施例１と同様にして開口部をヒートシールで密封した。このとき、２３℃におけるレモン１００ｇあたりの酸素透過速度は、３３２ｃｃ／１００ｇ・ｄａｙ・ａｔｍであり、レモン１００ｇあたりの開口面積は、７．５×１０-3ｍｍ2／１００ｇである。
このレモン包装体を８℃で１８７日間保存（１０月下旬から開始）してレモンの品質を評価したところ、しおれは、見られなかったが、腐敗、カビなどが多く発生して、不良率（販売できない果実の率）２５％と、実用化困難な状態であった。
《比較例２》
レモンの質量減少が１％である以外は、実施例１と同様に国産レモン１個（包装時重量、平均１３９ｇ）を入れて、開口部をヒートシールで密封した。
このとき、包装体の２３℃におけるレモン１００ｇあたりの酸素透過速度は、３２７ｃｃ／１００ｇ・ｄａｙ・ａｔｍであり、レモン１００ｇあたりの開口面積は、７．４×１０-3ｍｍ2／１００ｇである。
このレモン包装体を８℃で１８７日間保存（１０月下旬から開始）してレモンの品質を評価したところ、しおれは、見られなかったが、腐敗、カビなどが多く発生して、不良率（販売できない果実の率）２４％と、実用化困難な状態であった。
《比較例３》
収穫後のレモンの質量を無包装の状態で常温保存することにより１４％減らしたところ、しおれて表皮にツヤが無くなって見栄えが悪く、軟化しており９４％の果実で商品性が無い状態になってしまった。（１０月下旬から保存開始）
【００２９】
《比較例４》
厚さ３０μｍの防曇加工を施した二軸延伸ポリプロピレン（ＯＰＰ）フィルム（水蒸気透過度５ｇ／ｍ2・日（４０℃、９０％ＲＨ））で内寸１３０×１７０ｍｍの袋を作製した。袋には、直径５ｍｍの穴８個をあけた。この袋に、収穫後に無包装で常温保存して質量を９％減少させた国産レモン１個（包装時重量、平均１３３ｇ）を入れて、開口部をヒートシールした。なお、サンプル数は５０袋である。
このとき、包装体の２３℃におけるレモン１００ｇあたりの酸素透過速度は、大きすぎて測定不能であり、レモン１００ｇあたりの開口面積は、１．２×１０2ｍｍ2／１００ｇである。
このレモン包装体を常温で１８７日間保存（１０月下旬から開始）してレモンの品質を評価したところ、しおれ、カビなどが発生したため、不良率（販売できない果実の率）１００％であった。
《比較例５》
厚さ２５μｍの線状低密度ポリエチレン（ＬＬＤＰＥ）フィルム（水蒸気透過度１６ｇ／ｍ2・日（４０℃、９０％ＲＨ））で内寸１５０×２００ｍｍの袋を作製した。袋には、開口面積５．３×１０-3ｍｍ2の孔５０個をあけた。この袋に、収穫後に質量減少させないで国産カラーマンダリン１個（包装時重量、平均１７０ｇ）を入れて、開口部をヒートシールで密封した。なお、サンプル数は４４袋である。
このとき、包装体の２３℃におけるカラーマンダリン１００ｇあたりの酸素透過速度は、７４６３ｃｃ／１００ｇ・ｄａｙ・ａｔｍであり、カラーマンダリン１００ｇあたりの開口面積は、１．６×１０-1ｍｍ2／１００ｇである。
このカラーマンダリンの包装体を常温で３０日間保存（４月中旬から開始）してカラーマンダリンの品質を評価したところ、腐敗、カビの発生が多く、不良率（販売できない果実の率）６４％と、商業ベースで実用不可能なレベルであった。
《比較例６》
厚さ２５μｍの線状低密度ポリエチレン（ＬＬＤＰＥ）フィルム（水蒸気透過度１６ｇ／ｍ2・日（４０℃、９０％ＲＨ））で内寸２００×２００ｍｍの袋を作製した。袋には、開口面積９．１×１０-4ｍｍ2の孔１個をあけた。この袋に、収穫後に質量減少させないで国産の不知火１個（包装時重量、平均２７６ｇ）を入れて、開口部をヒートシールで密封した。なお、サンプル数は４９袋である。
このとき、包装体の２３℃における不知火１００ｇあたりの酸素透過速度は、１１６ｃｃ／１００ｇ・ｄａｙ・ａｔｍであり、不知火１００ｇあたりの開口面積は、３．３×１０-4ｍｍ2／１００ｇである。
この不知火の包装体を８℃で８０日間保存（３月下旬から開始）して不知火の品質を評価したところ、腐敗、カビ、異臭、異味が発生しており、不良率（販売できない果実の率）１００％であった。
【産業上の利用可能性】
【００３０】
本発明は、柑橘類の包装に用いることができ、本発明により、貯蔵中に於ける柑橘類の腐敗等を減らすことができ、柑橘類の歩留まりを向上させることができ、従って、従来よりも長期に亘る柑橘類の貯蔵が可能となる。